СПОСОБ ИЗВЛЕЧЕНИЯ НИКЕЛЯ И КОБАЛЬТА ИЗ ОТВАЛЬНЫХ КОНВЕРТОРНЫХ ШЛАКОВ КОМБИНАТОВ, ПРОИЗВОДЯЩИХ НИКЕЛЬ

1. Способ извлечения никеля и кобальта из отвальных конверторных шлаков комбинатов, производящих никель, содержащих 0,4-1% никеля и 0,2-0,9% кобальта в виде окислов и 2-10% серы, включающий переработку отвального конверторного шлака совместно со стальной низкоуглеродистой стружкой, полученной после токарной обработки, хлористым аммонием, или хлоридами щелочных металлов, или их смесью, отличающийся тем, что в результате химико-термической обработки отвального конверторного шлака образующиеся при температуре 1050-1100°С хлориды никеля и кобальта находятся в газообразном состоянии и при их соприкосновении с поверхностью стальной низкоуглеродистой стружки происходит обменная реакция, в результате которой никель и кобальт из газовой фазы осаждаются на железной поверхности, а железо переходит в хлорид, осажденный никель и кобальт диффундируют вглубь, легируя низкоуглеродистую стальную стружку, дальнейший переплав обработанной таким образом низкоуглеродистой стальной стружки в индукционных печах получает сплав, содержащий 0,9-1,7% никеля и 0,3-0,8% кобальта, остальное- железо.
2. Способ по п.1, отличающийся тем, что содержание серы в полученном сплаве не превышает ее содержание в исходном металле низкоуглеродистой стальной стружки.